(57)【要約】【課題】軽量化を犠牲にせずに、高圧水素を貯蔵することができる圧力容器を提供する。【解決手段】水素タンク11は中空状のライナ12と、ライナ12の外面を覆う繊維強化樹脂層13とを備えている。ライナ12は、円筒状に形成された高密度ポリエチレン製のライナ本体14と、ライナ本体14の一端側に固着された口金15とを備えた２個のライナユニット16ａ，16ｂを、ライナ本体14の他端側で接合することによって形成されている。ライナ本体14の内面には、部分的に金属層19が形成された樹脂フィルム20が固着されている。金属層19は格子状に隙間21を設けた状態で形成されている。樹脂フィルム20は金属層19がライナ本体14の内面側に位置する状態でライナ本体14に固着されている。金属層19はアルミニウムで形成されている。【選択図】      図１
2005273724.tif 000002
【特許請求の範囲】
【請求項１】
中空状のライナと、前記ライナの外面を覆う繊維強化樹脂層とを備えた圧力容器であって、
ライナ本体は樹脂製であり、部分的に金属層が形成された樹脂フィルムが、前記金属層が前記ライナ本体の内面側に位置する状態で前記ライナ本体に固着されている圧力容器。
【請求項２】
前記ライナ本体及び前記樹脂フィルムの樹脂として同じ材質が使用されている請求項１に記載の圧力容器。
【請求項３】
前記樹脂フィルムは、前記ライナ本体の内面にインサート成形により一体に形成されている請求項１又は請求項２に記載の圧力容器。
【請求項４】
前記樹脂はポリエチレンである請求項１〜請求項３のいずれか一項に記載の圧力容器。
【請求項５】
前記金属層はアルミニウム層である請求項１〜請求項４のいずれか一項に記載の圧力容器。
【発明の詳細な説明】
【技術分野】
【０００１】
本発明は、圧力容器に係り、詳しくは樹脂製のライナとその外面を覆う繊維強化樹脂層とを備えた圧力容器に関する。
【背景技術】
【０００２】
近年、地球温暖化を抑制する意識が高まってきており、特に車両から排出される二酸化炭素の低減を目的として燃料電池電気自動車や水素エンジン自動車等の開発が盛んである。これらの自動車では水素を燃料としており、水素供給源としては水素タンクが一般に用いられる。そして、水素タンクには高い圧力（例えば、３０〜４０ＭＰａ）で水素が充填されている。また、充填圧力を高くできれば同じ容積で充填量を多くできるため、１回の充填での走行距離を長くできる。
【０００３】
従来、高圧ガスを収容する圧力容器の軽量化を図るため、高密度ポリエチレン等の樹脂製のライナ（内殻）と、炭素繊維強化樹脂（ＣＦＲＰ）製の外殻とを備えた圧力容器が提案されている（例えば、特許文献１参照。）。図５（ａ）に示すように、高密度ポリエチレン製のライナ５１の外側に金属メッキ皮膜５２を形成してガスバリア層とし、その外側にＣＦＲＰ層５３を設けた圧力容器（タンク）もある。また、図５（ｂ）に示すように、ＦＲＰ層５４の内側に金属メッキ層５５を形成して内張ライナとした圧力容器も提案されている（特許文献２参照。）。なお、図５（ａ），（ｂ）は、圧力容器の壁の部分模式断面図である。
【０００４】
また、高圧水素タンクとして、高密度ポリエチレン製のライナと、ライナの外側を補強するＣＦＲＰ製のシェルと、ライナの内面に積層された水素バリア層を有する構成が提案されている（特許文献３参照。）。水素バリア層の材質としては、ニトリルゴム、フッ素ゴム、水素添加ニトリルゴム等の合成ゴムが挙げられている。
【特許文献１】特開平８−２８５１８９号公報（明細書の段落［０００８］，［００１２］、図１）
【特許文献２】特開平１０−１９６８８９号公報（明細書の段落［０００３］，［００１５］、図３）
【特許文献３】特開２００２−１８８７９４号公報（明細書の段落［００１９］，［００２０］，［００２２］，［００２７］、図２）
【発明の開示】
【発明が解決しようとする課題】
【０００５】
特許文献１に記載された圧力容器は、圧縮天然ガスの貯蔵用を目的としている。天然ガスは分子の大きさが水素に比較して大きく、圧力容器への満充填時の圧力が水素に比較して低い。従って、圧力容器は前記の構成でもガスの透過が少ない。しかし、この高圧容器を高圧水素タンクとして使用すると、水素の透過量が多くなる。水素の透過量を規定値以下にするには、合成樹脂層を厚くする必要があり、同体積で比較した場合に、重量増やタンク容量減少が起こる。
【０００６】
図５（ａ）に示す構成の場合は、樹脂製のライナ５１の外側（図における上側）に金属メッキ皮膜５２が形成されているため、水素の透過が金属メッキ皮膜５２によって阻止される。しかし、ＣＦＲＰ層５３は圧力容器内の圧力変化により膨張収縮を生じ、その割合は０．５％程度あるため、圧力容器の膨張収縮によって金属メッキ皮膜５２が割れる。金属メッキ皮膜５２とＣＦＲＰ層５３との接着性は低いため、金属メッキ皮膜５２とＣＦＲＰ層５３との境界にも隙間が生じる。また、水素はライナ５１を透過するため、ライナ５１を透過した水素がライナ５１と金属メッキ皮膜５２との境界に溜まり、金属メッキ皮膜５２がライナ５１から剥離する。その結果、図５（ａ）の右側に示すような状態となり、矢印で示すように、水素が透過するようになる。
【０００７】
特許文献２に記載された圧力容器は、ＦＲＰ層５４の内側に金属メッキ層５５が形成されている。この場合も、ＦＲＰ層５４は圧力容器内の圧力変化により膨張収縮を生じ、金属メッキ層５５がＦＲＰ層５４から剥離する。そして、金属メッキ層５５の内側には層がないため、図５（ｂ）の右側に示すように、ＦＲＰ層５４から剥離した金属メッキ層５５の破片５５ａは圧力容器内に落下する。その結果、矢印で示すように、ＦＲＰ層５４から水素が透過する状態となるだけでなく、落下した金属メッキ層５５の破片５５ａが水素とともに使用部へ供給されて悪影響を及ぼす虞もある。
【０００８】
また、特許文献３に記載された圧力容器では、高密度ポリエチレン製ライナの内面全体に合成ゴムのバリア層を設けている。しかし、合成ゴムは分子間が金属に比較して粗であるため、水素透過量を規定値以下にするには厚くする必要があり、重量増やタンク容量減少を招く。さらに、合成ゴムのバリア層とライナとの接着強度不足による剥離も懸念される。
【０００９】
本発明は前記従来の問題に鑑みてなされたものであって、その目的は、軽量化を犠牲にせずに、高圧水素を貯蔵することができる圧力容器を提供することにある。
【課題を解決するための手段】
【００１０】
前記の目的を達成するため、請求項１に記載の発明は、中空状のライナと、前記ライナの外面を覆う繊維強化樹脂層とを備えた圧力容器であって、ライナ本体は樹脂製であり、部分的に金属層が形成された樹脂フィルムが、前記金属層が前記ライナ本体の内面側に位置する状態で前記ライナ本体に固着されている。
【００１１】
この発明では、水素のバリアとなる金属層はライナ本体の内面と、樹脂フィルムとの間に挟まれているが、部分的にライナ本体と樹脂フィルムとが直接接着された状態となっているため、接着強度が高い。従って、ライナ本体と樹脂フィルムとの間に必ず金属層が存在する積層構造に比較して、金属層が樹脂から剥離し難い。金属層が存在しない部分は水素が透過するが、金属層が形成された部分の面積を所定量以上とすることによりライナ全体としての水素透過量を規定値内に抑制することができる。従って、軽量化を犠牲にせずに、高圧水素を貯蔵することができる。
【００１２】
請求項２に記載の発明は、請求項１に記載の発明において、前記ライナ本体及び前記樹脂フィルムの樹脂として同じ材質が使用されている。この発明では、ライナ本体と樹脂フィルムとが別の樹脂で形成された場合に比較して、ライナ本体と樹脂フィルムとの接着強度が高くなり、耐久性が向上する。
【００１３】
請求項３に記載の発明は、請求項１又は請求項２に記載の発明において、前記樹脂フィルムは、前記ライナ本体の内面にインサート成形により一体に形成されている。この発明では、ライナ本体が形成された後に樹脂フィルムを接着剤でライナ本体の内面に接着するものに比較して、製造が容易になる。
【００１４】
請求項４に記載の発明は、請求項１〜請求項３のいずれか一項に記載の発明において、前記樹脂はポリエチレンである。ポリエチレン（特に高密度ポリエチレン）は、水素の透過性が他の汎用樹脂に比較して低いため、この発明では、ライナ本体及び樹脂フィルムの樹脂としてポリエチレン以外の汎用樹脂を使用した場合に比較して、水素の透過量をより少なくできる。
【００１５】
請求項５に記載の発明は、請求項１〜請求項４のいずれか一項に記載の発明において、前記金属層はアルミニウム層である。この発明では、金属層をステンレスや鉄等で形成した場合に比較して軽量化が容易となる。また、ポリエチレンに対する接着性が良いため水素バリア層として好適である。
【発明の効果】
【００１６】
本発明によれば、軽量化を犠牲にせずに、高圧水素を貯蔵することができる。
【発明を実施するための最良の形態】
【００１７】
（第１の実施形態）
以下、本発明を圧力容器としての水素貯蔵タンク（以下、単に水素タンクと称す。）に具体化した第１の実施形態を図１及び図２に従って説明する。図１は、水素タンクの模式断面図である。
【００１８】
図１に示すように、水素タンク１１は円筒部の両端にドーム部を有する形状に形成され、細長い中空状のライナ１２と、ライナ１２の外面を覆う繊維強化樹脂層１３とを備えている。
【００１９】
繊維強化樹脂層１３は、この実施形態では炭素繊維を強化繊維としたＣＦＲＰ（Carbon Fiber Reinforced Plastics）で構成され、水素タンク１１の耐圧性（機械的強度）を確保している。繊維強化樹脂層１３は、樹脂（例えば不飽和ポリエステル樹脂、エポキシ樹脂等）が含浸された炭素繊維束を、ヘリカル巻層、フープ巻層及びレーベル巻層を有するようにライナ１２に巻き付け、樹脂を熱硬化することによって形成されている。なお、レーベル巻とは、ライナ１２の中心軸とほぼ平行に近くなるように繊維をたすき掛けに巻き付ける巻付け方を意味する。
【００２０】
ライナ１２は、ほぼ円筒状に形成された樹脂製のライナ本体１４と、ライナ本体１４の一端側に固着された口金１５とを備えた２個のライナユニット１６ａ，１６ｂを、ライナ本体１４の他端側で接合することによって形成されている。両ライナユニット１６ａ，１６ｂは同じに形成されている。ライナ本体１４の材質には高密度ポリエチレン（ＨＤＰＥ）が使用されている。口金１５の材質にはステンレスが使用されている。
【００２１】
口金１５はドーム部の一部を形成する形状に形成されるとともに、中心部に外側に突出するボス部１５ａを有し、ボス部１５ａにはその中心を貫通するように、ライナ１２の内側と外部とを連通させるねじ孔が形成されている。一方のライナユニット１６ａの口金１５にはバルブ１７が螺合されている。バルブ１７はレギュレータを内蔵するとともに、水素タンク１１の使用状態が水素放出状態と水素充填状態とに切換可能となっている。水素放出状態とは、水素タンク１１内の水素がバルブ１７を介して外部へ放出可能、かつ外部から水素タンク１１内への水素の供給が不能な状態を意味する。また、水素充填状態とは、水素タンク１１内の水素をバルブ１７を介して外部へ放出不能、かつ外部から水素タンク１１内への水素の供給が可能な状態を意味する。バルブ１７と口金１５の端面との間にはシールリング（図示せず）が介装されている。他方の口金１５には埋栓１８が螺合されている。埋栓１８と口金１５との間にもシールリング（図示せず）が介装されている。  
【００２２】
ライナ本体１４の内面には、部分的に金属層１９が形成された樹脂フィルム２０が固着されている。金属層１９は格子状に隙間２１を設けた状態で形成されている。樹脂フィルム２０は金属層１９がライナ本体１４の内面側に位置する状態でライナ本体１４に固着されている。この実施形態では金属層１９はアルミニウム層である。金属層１９はアルミニウムの蒸着により形成されている。なお、金属層１９は樹脂フィルム２０とライナ本体１４との間に存在するが、図１では分かり易くするため破線ではなく実線で図示している。
【００２３】
樹脂フィルム２０はライナ本体１４の径が一定の部分にのみ固着されている。樹脂フィルム２０の材質には高密度ポリエチレンが使用されている。即ち、ライナ本体１４及び樹脂フィルム２０の樹脂として同じ材質が使用されている。
【００２４】
樹脂フィルム２０は、ライナ本体１４の内面にインサート成形により一体に形成されている。
次に前記のように構成された水素タンク１１の製造方法を説明する。水素タンク１１を製造する際は、先ず口金１５が加工される。また、格子状に隙間２１を設けた状態でアルミニウムが蒸着されたポリエチレン製の樹脂フィルム２０が作製される。次に口金１５及び樹脂フィルム２０が射出成形用の金型内に配置された状態でインサート成形が行われ、ライナユニット１６ａ，１６ｂがそれぞれ別々に形成される。なお、樹脂フィルム２０は金属層１９が、注入される樹脂側に面するように配置される。
【００２５】
次に両ライナユニット１６ａ，１６ｂのライナ本体１４を当接させた状態で熱溶着で樹脂製のライナ本体１４同士を接合する。次に接合されたライナ１２をフィラメントワインディング装置にセットして、フィラメントワインディングを行い、ライナ１２の外面に樹脂含浸炭素繊維束をヘリカル巻層、レーベル巻層及びフープ巻層が所定層数形成されるまで巻き付ける。フープ巻層は主にライナ１２の円筒部に形成される。次に、樹脂含浸繊維束が巻き付けられたライナ１２をフィラメントワインディング装置から取り外し、加熱炉に入れて、樹脂を加熱硬化させる。次にバリ等の除去を行った後、耐圧及び気密試験を行い、合格品はバルブ１７及び埋栓１８を取り付けて水素タンク１１の製造が完了する。
【００２６】
水素タンク１１は、例えば燃料電池自動車の燃料電池の水素源として使用される。水素タンク１１は図示しない配管がバルブ１７に連結された状態で使用され、水素ガスの充填時には充填用の配管から水素ガスが水素タンク１１に充填される。水素タンク１１内には例えば数十ＭＰａの圧力になるように水素ガスが充填される。充填が完了した水素タンク１１は供給用の配管に接続される。そして、水素ガスが所定の圧力に減圧されて燃料電池の燃料極（水素極）へ供給される。
【００２７】
水素タンク１１に水素ガスが充填されると水素タンク１１内が高圧となる。そして、水素タンク１１内外の圧力差により、水素タンク１１内の水素がライナ１２を透過しようとする。金属層１９は水素透過性が樹脂製の樹脂フィルム２０やライナ本体１４に比較して非常に小さく、金属層１９を透過する水素の量は無視しても差し支えない量となる。従って、樹脂製のライナ本体１４全体に占める水素透過可能な面積が金属層１９の存在により小さくなる。そして、金属層１９の面積を変更することにより、ライナ本体１４の水素透過量が変化する。
【００２８】
水素透過量Ｑ［ｃｍ３／ｈｒ・Ｌ］は次の（１）式で表される。
Ｑ＝｛ＨＴＲ・Ｐ／（ｔ・Ｖ）｝・Ｓ・（１−ＸＡＬ）・・・（１）  
但し、ＸＡＬ＝ＳＡＬ／Ｓ
水素透過係数      ＨＴＲ［ｃｍ３・ｍｍ・ｍ−２・ｈｒ−１・ａｔｍ−１］
ライナ内面積      Ｓ［ｍ２］
金属層面積        ＳＡＬ［ｍ２］
ライナ本体の厚さ  ｔ［ｍｍ］
タンク内容積      Ｖ［Ｌ］
タンク内圧        Ｐ［ａｔｍ］
従って、タンクの水素透過許容量ＴＶ［ｃｍ３／ｈｒ・Ｌ］と、ライナ本体１４の厚さｔと、ライナ本体１４の内面積に対する金属層１９の割合ＸＡＬとの関係は次式（２）で表される。
【００２９】
ｔ＝｛ＨＴＲ・Ｐ／（ＴＶ・Ｖ）｝・Ｓ・（１−ＸＡＬ）・・・（２）
縦軸をｔ、横軸をＸＡＬとして（２）式を示すと図２のようになる。即ち、タンク内容積、タンク内圧、タンクの水素透過許容量が設定されると、ライナ本体１４として必要な厚さｔは、図２のｔとＸＡＬとの関係を示す直線Ｌより上の範囲となる。そして、図２のハッチングを施した範囲であれば、ライナ本体１４の厚さｔは、金属層１９を設けない場合に比較して薄くなる。例えば、金属層１９の面積をライナ本体１４の内面積の１／２にすると、ＸＡＬ＝１／２となりライナ本体１４の厚さは、金属層１９が無い場合の１／２となる。また、金属層１９の面積をライナ本体１４の内面積の３／４にすると、ＸＡＬ＝３／４となりライナ本体１４の厚さは、金属層１９が無い場合の１／４となる。
【００３０】
水素のバリア層となる金属層１９はライナ本体１４の内面と、樹脂フィルム２０との間に挟まれているが、部分的にライナ本体１４と樹脂フィルム２０とが直接接着された状態となっているため、接着強度が高い。従って、ライナ本体１４と樹脂フィルム２０との間に必ず金属層１９が存在する積層構造に比較して、金属層１９が樹脂から剥離し難くなる。
【００３１】
この実施形態では以下の効果を有する。
（１）水素タンク１１は、樹脂製のライナ本体１４の内面に、部分的に金属層１９が形成された樹脂フィルム２０が、金属層１９がライナ本体１４の内面側に位置する状態で固着されている。従って、ライナ本体１４と樹脂フィルム２０との間に必ず金属層１９が存在する積層構造に比較して、金属層１９が樹脂から剥離し難い。金属層１９が存在しない部分は水素が透過するが、金属層１９が形成された部分の面積を所定量以上とすることにより、ライナ１２全体としての水素透過量を規定値内に抑制することができる。その結果、軽量化を犠牲にせずに、高圧水素を貯蔵することができる。所定量とは、（２）式から求められる値である。
【００３２】
（２）ライナ本体１４及び樹脂フィルム２０の樹脂として同じ材質が使用されている。従って、ライナ本体１４と樹脂フィルムとが別の樹脂で形成された場合に比較して、ライナ本体１４と樹脂フィルム２０との接着強度が高くなり、耐久性が向上する。
【００３３】
（３）樹脂フィルム２０は、ライナ本体１４の内面にインサート成形により一体に形成されている。従って、ライナ本体１４が形成された後に樹脂フィルム２０を接着剤でライナ本体１４の内面に接着されたものに比較して、製造が容易になる。
【００３４】
（４）ライナ本体１４及び樹脂フィルム２０の樹脂としてポリエチレンが使用されている。ポリエチレン（特に高密度ポリエチレン）は、水素の透過性が他の汎用樹脂に比較して低いため、ライナ本体１４及び樹脂フィルム２０の樹脂としてポリエチレン以外の汎用樹脂を使用した場合に比較して、水素の透過量をより少なくできる。
【００３５】
（５）金属層１９としてアルミニウム層が設けられているため、金属層１９をステンレスや鉄等で形成した場合に比較して軽量化が容易となる。また、アルミニウムはポリエチレンに対する接着性が良いため水素バリア層として好適である。
【００３６】
（６）金属層１９は格子状の隙間２１を設けた状態で形成されている。従って、ライナ本体１４の内面積に対する金属層１９全体の割合が同じで、金属層１９の無い部分が連続せず、金属層１９全体が連続している場合に比較して、仮に金属層１９に割れが生じた場合でも割れが伸展し難い。
【００３７】
（７）金属層１９はライナ本体１４の径が一定の部分にのみ形成され、ドーム部の一部を構成する径が変化する部分には形成されていない。従って、樹脂フィルム２０をインサート成形する際に、樹脂フィルム２０を皺のない状態に金型内にセットするのが容易になる。
【００３８】
（８）ライナ１２は口金１５と樹脂製のライナ本体１４とがインサート成形で一体に形成されたライナユニット１６ａ，１６ｂを、ライナ本体１４の端部を接合することで形成されている。従って、口金１５とライナ本体１４との間の気密性を確保した状態でライナ１２を形成するのが、インサート成形ではなく、別部材のライナ本体１４と口金１５とを組み付ける構成に比較して容易になる。
【００３９】
（第２の実施形態）
次に第２の実施形態を図３に従って説明する。この実施形態は、金属層１９の形状が前記第１の実施形態と異なっており、その他の構成は同じである。前記第１の実施形態と同様な部分は同一符号を付して詳しい説明を省略する。図３は水素タンクの模式断面図である。
【００４０】
樹脂フィルム２０に形成された金属層１９は、所定の隙間を開けて同じ大きさに形成された四角形がマトリックス状に配置された構成ではなく、樹脂フィルム２０の全面に形成された金属層１９の一部が除去された形状に形成されている。除去された部分、即ち金属層１９の存在しない部分２０ａは、全て同じ大きさの円形に形成されている。部分２０ａはマトリックス状に配置されている。なお、金属層１９は樹脂フィルム２０とライナ本体１４との間に存在するため、各部分２０ａの外形（輪郭）は破線で表すべきであるが、分かり易くするため破線ではなく実線で図示している。
【００４１】
この実施形態では第１の実施形態の（１）〜（５），（７），（８）と同様な効果を有する。
実施形態は前記に限定されるものではなく、例えば次のように構成してもよい。
【００４２】
〇  図４に示すように、ライナ１２を、１個の円筒状体に形成されたライナ本体１４と、その両端に嵌合された口金２２とで構成してもよい。ライナ本体１４の内面には樹脂フィルム２０が固着されている。このライナ１２を製造する場合は、ライナ本体１４の内面に樹脂フィルム２０を固着した後、口金２２をライナ本体１４の両端に固定する。なお、金属層１９は樹脂フィルム２０とライナ本体１４との間に存在するが、図１と同様に、分かり易くするため破線ではなく実線で図示している。
【００４３】
〇  樹脂フィルム２０に金属層１９を形成する方法は蒸着に限らない。例えばメッキで形成したり、金属薄膜をラミネートしてもよい。第２の実施形態のように金属層１９全体が連続する構成の場合はラミネートで容易に形成できる。
【００４４】
〇  金属層１９の形状は線状の隙間２１により四角形以外の形状、例えば三角形や六角形に区画された形状としてもよい。また、全体が連続するとともに金属層１９の存在しない部分２０ａの形状が円形以外の形状、例えば、三角形、四角形等の多角形に形成されたものであってもよい。
【００４５】
〇  金属層１９全体の面積が同じ場合、金属層１９が多くの領域に区画され、各領域の面積が小さい方が、少ない領域に区画されて各領域が大きい場合に比較して、仮に金属層１９に割れが生じても、割れが伸展し難い。
【００４６】
〇  金属層１９の材質はアルミニウムに限らないが、軽量化や蒸着し易さ等の点からアルミニウムが好ましい。
〇  樹脂フィルム２０をライナ本体１４の内面に固着する方法として、金属層１９が形成された樹脂フィルム２０をライナ本体１４の内面に接着剤を介して固着したり、加熱圧着で固着したりしてもよい。
【００４７】
〇  ライナ本体１４の内面全面に樹脂フィルム２０を固着してもよい。
〇  ライナ本体１４及び樹脂フィルム２０の材質は、ポリエチレンに限らず他の樹脂、例えばポリアミド（ナイロン）や液晶ポリマーで形成してもよい。
【００４８】
〇  ライナ本体１４の材質と樹脂フィルム２０の材質とは同じでなくてもよい。しかし、同じ材質の方が接着強度が高くなり、剥離が起こり難い。
○  ライナ本体１４の材質及び樹脂フィルム２０の材質の少なくとも一方は、金属層１９に対する接着性がポリエチレンと同等以上が好ましい。
【００４９】
〇  第１の実施形態において、口金１５の材質はステンレスに限らず、他の金属、例えば、アルミニウム合金やアルミニウムを用いてもよい。
○  ライナ１２は両端部に口金１５，２２を備える構成に限らず、片側のみに口金１５，２２を備える構成でもよい。
【００５０】
○  水素タンク１１は燃料電池自動車の水素源として搭載されて使用するものに限らず、例えば、水素エンジンの水素源やヒートポンプ等に適用してもよい。また、家庭用電源の燃料電池の水素源として使用してもよい。
【００５１】
○  圧力容器として水素を貯蔵する水素タンクに限らず、例えば窒素、圧縮天然ガス等の他のガスを貯蔵す圧力容器に適用してもよい。
○  繊維強化樹脂の強化繊維は炭素繊維に限らず、ガラス繊維や炭化ケイ素系セラミック繊維やアラミド繊維、超高分子量ポリエチレン繊維等の一般に高弾性・高強度といわれるその他の繊維を強化繊維として使用してもよい。しかし、炭素繊維が使用実績も多く、強度も高いため好ましい。
【００５２】
以下の技術的思想（発明）は前記実施の形態から把握できる。
（１）請求項１〜請求項５のいずれか一項に記載の発明において、前記金属層は格子状の隙間を設けた状態で形成されている。
【００５３】
（２）請求項１〜請求項５及び前記技術的思想（１）のいずれか一項に記載の発明において、前記金属層は蒸着によって形成されている。
（３）請求項１〜請求項５及び前記技術的思想（１），（２）のいずれか一項に記載の発明において、前記ライナ本体及び前記樹脂フィルムを形成する樹脂の少なくとも一方は、前記金属層に対する接着性がポリエチレンと同等以上である。
【図面の簡単な説明】
【００５４】
【図１】第１の実施形態の水素タンクの模式断面図。
【図２】ライナ本体の厚さと、ライナ本体内面積に対する金属層の割合との関係を示す図。
【図３】第２の実施形態の水素タンクの模式部分断面図。
【図４】別の実施形態の水素タンクの模式断面図。
【図５】（ａ），（ｂ）は従来技術の圧力容器の部分模式断面図。
【符号の説明】
【００５５】
１１…圧力容器としての水素タンク、１２…ライナ、１３…繊維強化樹脂層、１４…ライナ本体、１９…金属層、２０…樹脂フィルム。
【図１】
2005273724.tif 000003
【図２】
2005273724.tif 000004
【図３】
2005273724.tif 000005
【図４】
2005273724.tif 000006
【図５】
2005273724.tif 000007